СПОСОБ ПОЛУЧЕНИЯ ДИОКСИДОВ ЦИРКОНИЯ И КРЕМНИЯ ИЗ ЦИРКОНА

Способ получения диоксидов циркония и кремния из циркона, включающий спекание циркона с оксидами щелочноземельных металлов с образованием пека, содержащего диоксид циркония, и солянокислое выщелачивание пека, отличающийся тем, что перед спеканием циркон смешивают с оборотным раствором хлорида магния в мольном отношении циркона к оксиду магния 1:2,2÷2,5 с получением пульпы, которую подвергают распылительному обжигу при температуре 850÷950°C с образованием парогазовой смеси, состоящей из воды и хлористого водорода, и твердой смеси, состоящей из циркона и оксида магния, которую спекают при 1250÷1300°C в течение 2,0÷2,5 ч с получением пека, который обрабатывают оборотной соляной кислотой с избытком 20÷25% по хлористому водороду при 80÷90°С в течение 0,50÷0,67 ч с получением суспензии, которую затем нагревают при температуре 107±5°C до величины pH, равной 6,5÷7,0, водной вытяжки образующегося твердого продукта, состоящего из диоксидов циркония, кремния и хлорида магния, который затем выщелачивают водой, подкисленной оборотной соляной кислотой до величины pH, равной 1,5÷2,0, с образованием пульпы, содержащей раствор хлорида магния и диссоциированный циркон, состоящий из смеси ассоциированных диоксидов циркония и кремния, пульпу фильтруют с получением раствора хлорида магния и диссоциированного циркона, который после промывки водой, подкисленной оборотной соляной кислотой до величины pH, равной 1,5÷2,0, а затем водой до величины pH, равной 6,5÷7,0, обрабатывают оборотным водным раствором фторида аммония с образованием паров аммиака и пульпы, состоящей из водного раствора гексафторсиликата аммония и диоксида циркония, который отделяют от раствора, промывают водой до величины pH, равной 6,5÷7,0, и высушивают с получением товарного продукта в виде технического диоксида циркония, а парогазовую смесь воды и хлористого водорода, образующуюся при распылительном обжиге оборотного раствора хлорида магния с цирконом, конденсируют с получением оборотной соляной кислоты и используют для обработки пека, а раствор хлорида магния, отделенный от диссоциированного циркона, очищают от примесных элементов, понижая его кислотность, сначала химически активным оксидом магния до величины pH, равной 4÷5, затем аммиачной водой до величины pH, равной 7,5, с образованием осадка гидроксидов примесных элементов, который отделяют от раствора хлорида магния и направляют на утилизацию, а очищенный раствор хлорида магния упаривают до концентрации 415÷420 г/л по оксиду магния и направляют на подготовку смеси с цирконом в виде пульпы для распылительного обжига, отделенный от диоксида циркония водный раствор гексафторсиликата аммония насыщают оборотными парами аммиака до величины pH, равной 9,5÷10,0, с получением пульпы, состоящей из водного раствора фторида аммония и гидратированного диоксида кремния, который отделяют от водного раствора фторида аммония, промывают водой до величины pH, равной 6,5÷7,0, и высушивают с получением товарного продукта в виде гидратированного диоксида кремния, отделенный от гидратированного диоксида кремния водный раствор фторида аммония корректируют до величины pH, равной 6,5±0,5, и направляют на обработку диссоциированного циркона.